(57)【要約】  ＩＴＯ等の金属の腐食性、湿熱白化性、耐熱発泡性の性能を全て満たし、かつ、作業性の良い粘着剤を提供する。【解決手段】次の成分（ａ１）〜（ａ３）、（ａ１）アルコキシアルキル（メタ）アクリレート    ２０〜９９．８質量％（ａ２）架橋性官能基を有するモノマー              ０.１〜１０質量％（ａ３）水素結合性モノマー                        ０.１〜５質量％を共重合させて得られる、重量平均分子量が５万以上４０万未満であり、カルボキシル基含有モノマーを実質的に含まないアクリル系ポリマーと、（ｂ）イソシアネート系架橋剤を含有することを特徴とする粘着剤および支持体の少なくとも一方の面に前記粘着剤により形成される粘着剤層を設けてなることを特徴とする粘着シート。【特許請求の範囲】
【請求項１】
次の成分（ａ１）〜（ａ３）、
（ａ１）アルコキシアルキル（メタ）アクリレート
２０〜９９．８質量％
（ａ２）架橋性官能基を有するモノマー        ０.１〜１０質量％
（ａ３）水素結合性モノマー                  ０.１〜５質量％
を共重合させて得られる、重量平均分子量が５万以上４０万未満であり、カルボキシル基含有モノマーを実質的に含まないアクリル系ポリマーと、
（ｂ）イソシアネート系架橋剤を含有することを特徴とする粘着剤。
【請求項２】
成分（ａ２）の架橋性官能基を有するモノマーが、水酸基を有するモノマーである請求項１記載の粘着剤。
【請求項３】
成分（ａ３）の水素結合性モノマーが、側鎖に窒素原子を含有し、該窒素上に孤立電子対を有するモノマーである請求項１記載の粘着剤。
【請求項４】
成分（ａ３）の水素結合性モノマーが、アミノ基含有モノマー、アミド基含有モノマー、窒素系複素環含有モノマー、シアノ基含有モノマーまたはイミド基含有モノマーある請求項１記載の粘着剤。
【請求項５】
光学部材貼り合わせ用である請求項１記載の粘着剤。
【請求項６】
光学部材が金属面を有し、その金属面の貼り合わせ用である請求項５記載の粘着剤。
【請求項７】
支持体の少なくとも一方の面に請求項１〜５の何れかに記載の粘着剤により形成される粘着剤層を設けてなることを特徴とする粘着シート。
【請求項８】
光学部材貼り合わせ用である請求項７記載の粘着シート。
【請求項９】
光学部材が金属面を有し、その金属面の貼り合わせ用である請求項８記載の粘着シート。
【請求項１０】
粘着剤層の厚さが２５〜５００μｍである請求項７記載の粘着シート。
【請求項１１】
タッチパネルを構成する光学部材を、請求項７〜１０の何れかに記載の粘着シートで貼り合わせたことを特徴とするタッチパネル。
【発明の詳細な説明】
【技術分野】
【０００１】
本発明は、タッチパネル等を構成する光学部材の貼り合わせに用いることができる粘着剤および粘着シートに関する。
【背景技術】
【０００２】
タッチパネルは各種材料の積層体であり、その貼り合わせには主にアクリル系粘着剤が用いられている。タッチパネルは画面の最表面に設置されることから、タッチパネル用粘着剤には液晶ディスプレイやプラズマディスプレイと同様の耐熱性や耐湿熱性が求められている。【０００３】
これまでタッチパネルの主流であった抵抗膜式タッチパネルにおいては、ポリカーボネート（ＰＣ）やインモールドフィルム（ＩＭＤ）またはその両者の貼り付けのために種々の粘着剤が用いられている。【０００４】
しかしながら、ＰＣの材料上の特性として高温条件でのアウトガスの発生や水分を通しやすいため、耐熱条件で発泡が起きること、湿熱条件での水分流入による粘着剤層の白化が起こることが問題となる。更に、ＩＭＤはサブミクロンオーダーの段差を持つため、その段差に粘着剤が追従できずに泡を巻き込むことが問題となる。【０００５】
従来は、上記のような問題を、粘着剤に酸成分を配合することにより解決していた。つまり、酸成分は高い水分散性を有するため、層中の水分子を広く分散させることで白化を抑え、水素結合性により凝集力も併せ持つため、耐熱発泡における泡を押さえ込んでいた。【０００６】
ところで、近年マルチタッチ化を始めとした機能の充実化に伴う静電容量式タッチパネルの成長が著しく、使用される材料の多様化によって粘着剤への要求性能も高まっている。静電容量式タッチパネル用粘着剤では、抵抗膜式タッチパネルで要求される性能に加えて、酸化インジウムスズ（ＩＴＯ）等の金属面に直接粘着剤層を貼り合わせる点であり、耐金属の性能が求められるようになった。金属は粘着剤中の酸成分により腐食を引き起こし、抵抗値を上昇させてしまうことから、酸成分を含まない粘着剤を用いなければならない。【０００７】
これまで、ＩＴＯ等の金属の腐食性に関してはアルコキシアルキルアクリレートを用いて分子量を限定した粘着剤を用いることで、耐熱発泡を抑える技術が報告されている（特許文献１）。【０００８】
しかしながら、この粘着剤はＩＴＯ等の金属に対する耐腐食性、湿熱白化性、耐熱発泡性の性能を全ては満たしておらず、また、作業性も悪いものであった。【０００９】
また、タッチパネル用途においては、部材間の距離を広げるために膜厚の厚い粘着シートが必要とされる場合があり、粘着剤層を厚く形成することが必要とされている。【００１０】
しかしながら、従来の高分子量ポリマーを主成分とする粘着剤では、塗工時の粘度を最適化するために多量の溶剤を必要とされるために塗工液中のポリマー不揮発分濃度が低く、一度の塗工で厚い粘着剤層を形成することが困難であった。
【先行技術文献】
【特許文献】
【００１１】
【特許文献１】特開２０１０−７７２８７号公報
【発明の概要】
【発明が解決しようとする課題】
【００１２】
従って、本発明の課題は、ＩＴＯ等の金属の耐腐食性、湿熱白化性、耐熱発泡性の性能を全て満たし、かつ、作業性の良い粘着剤を提供することである。
【課題を解決するための手段】
【００１３】
本発明者らは、上記課題を解決するために鋭意研究した結果、アルコキシアルキル（メタ）アクリレートに架橋性官能基を有するモノマーおよび水素結合性モノマーを特定量配合して、得られる共重合体の重量平均分子量を５万以上４０万未満に調整し、これをイソシアネート系架橋剤と組み合わせることにより、上記課題を解決できることを見出し、本発明を完成させた。【００１４】
すなわち、本発明は次の成分（ａ１）〜（ａ３）、
（ａ１）アルコキシアルキル（メタ）アクリレート  ２０〜９９．８質量％
（ａ２）架橋性官能基を有するモノマー              ０.１〜１０質量％
（ａ３）水素結合性モノマー                        ０.１〜５質量％
を共重合させて得られる、重量平均分子量が５万以上４０万未満であり、カルボキシル基含有モノマーを実質的に含まないアクリル系ポリマーと、
（ｂ）イソシアネート系架橋剤を含有することを特徴とする粘着剤である。【００１５】
また、本発明は支持体の少なくとも一方の面に上記粘着剤により形成される粘着剤層を設けてなることを特徴とする粘着シートである。
【発明の効果】
【００１６】
本発明の粘着剤は、実質的に酸成分を含まないためＩＴＯ等の金属腐食性が低く、また、これを構成するアクリル系ポリマーの分子量が低く設定されているためアクリルポリマーの自由度を増加させ、層内に流入した水分子の可動性・相容性を高めている。これにより耐湿熱白化性を抑えることが可能となり、また流入した水分子の放散も速やかに可能であるため、湿熱白化性により有利に働く。また、本発明の粘着剤は、生産性・塗工性に悪影響を与えることなく高不揮発分化も可能となるため作業性が高く、特に厚さのある粘着層を形成する場合、厚塗りができるため少ない回数で粘着層を形成することができる。【００１７】
このように本発明の粘着剤は、ＩＴＯ等の耐金属腐食性、湿熱白化性、耐熱発泡性の性能を全て満たし、かつ、作業性も良いので、特にＩＴＯ等の金属面を有する光学部材の貼り合わせに好適である。また、これを利用した粘着シートも同様の効果を有する。
【発明を実施するための形態】
【００１８】
本発明の粘着剤に用いる成分（ａ１）のアルコキシアルキル（メタ）アクリレートとしては、例えば、２−メトキシエチル（メタ）アクリレート、２−エトキシエチルアクリレート、メトキシトリエチレングリコール（メタ）アクリレート、３−メトキシプロピル（メタ）アクリレート、３−エトキシプロピル（メタ）アクリレート、４−メトキシブチル（メタ）アクリレート、４−エトキシブチル（メタ）アクリレート等を挙げることができる。これらの中でも２−メトキシエチルアクリレート、２−エトキシエチルアクリレートが好ましい。この成分（ａ１）を本発明の粘着剤に配合することにより段差追従性と耐久性を両立することができる。
【００１９】
また、成分（ａ２）の架橋性官能基を有するモノマーとしては、例えば、水酸基を有するモノマーを挙げることができ、具体的には、２−ヒドロキシエチル（メタ）アクリレート、３−ヒドロキシプロピル（メタ）アクリレート、２−ヒドロキシプロピル（メタ）アクリレート、４−ヒドロキシブチル（メタ）アクリレート、２−ヒドロキシブチル（メタ）アクリレート、３−ヒドロキシブチル（メタ）アクリレート、６−ヒドロキシヘキシル（メタ）アクリレート等を挙げることができる。これらの中でも２−ヒドロキシエチルアクリレート、４−ヒドロキシブチルアクリレートが好ましい。この成分（ａ２）を本発明の粘着剤に配合することで、後述の架橋剤との反応による架橋構造の形成および水素結合性モノマーとの相互作用による擬似的架橋構造の形成が行われポリマー凝集力を向上し、貼り付け時にわずかに巻き込んだ気泡の膨張および材料由来のアウトガスによる発泡を抑えることができる。
【００２０】
更に、成分（ａ３）の水素結合性モノマーとしては、例えば、側鎖に窒素原子を含有し、該窒素上に孤立電子対を有するモノマーを挙げることができ、具体的には、Ｎ，Ｎ−ジメチルアミノエチル（メタ）アクリレート、Ｎ，Ｎ−ジエチルアミノエチル（メタ）アクリレート等のアミノ基含有モノマー、（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド等のアミド基含有モノマー、（メタ）アクリロイルモルホリン、Ｎ−ビニルピロリドン、ビニルピリジン等の窒素系複素環含有モノマー、シクロヘキシルマレイミド、イソプロピルマレイミド等のイミド基含有モノマー、（メタ）アクリロニトリル等のシアノ基含有モノマー等を挙げることができる。これらの中でもアミノ基含有（メタ）アクリレートモノマー、アミド基含有（メタ）アクリレートモノマー、窒素系複素環含有モノマーが好ましく、更に、アクリルアミド、ジエチルアミノエチルアクリレートが好ましい。この成分（ａ３）を本発明の粘着剤に配合することにより粘着剤層内の水分散性を高め、飽和水分量を上昇させ、水分流入許容量を増やすことができる。そのため、湿熱環境下に置いた後、常温下に戻した際にも、粘着層中に溶解している水分は粘着剤層内で安定化され、水分の析出、液滴化による白化を起こすことがない。また、その水素結合性によって、カルボキシル基を有さないこと、および、分子量が低いことを原因とする凝集力不足を、この水素結合性モノマーが、架橋性官能基を有するモノマーやアルコキシルアルキル（メタ）アクリレートと相互作用することにより、擬似的な架橋構造を形成し補う効果も得られる。このため低い分子量とすることによって湿熱白化性を抑えつつ耐熱発泡性に必要な凝集力を両立することが可能となった。
【００２１】
本発明の粘着剤に用いるアクリル系ポリマーは、上記した成分（ａ１）を２０〜９９.８質量％（以下、単に「％」という）、好ましくは４５〜９６.８５％、更に好ましくは５０〜９５.３％、成分（ａ２）を０.１〜１０％、好ましくは３〜９％、更に好ましくは４.５〜７％、成分（ａ３）を０.１〜５％、好ましくは０.１５〜４.８％、更に好ましくは０.２〜４.５％の割合で用いて共重合させることにより得られる。これにより重量平均分子量（Ｍｗ）が５万以上４０万未満、好ましくはＭｗ１０万以上４０万未満のアクリル系ポリマーを得ることができる。重量平均分子量が５万未満であると十分な凝集力が得られず、また、重量平均分子量が４０万以上であるとポリマー鎖が長くなるため粘着剤層中の水分の分散性が悪くなり粘着剤層が白化するおそれがあり、更に、厚膜塗工時の作業性の低下を引き起こすおそれがある。また、このアクリル系ポリマーの分散度（Ｍｗ／Ｍｎ）は１０以下、好ましくは２〜８である。なお、本明細書において、重量平均分子量は実施例に記載のゲルパーミエーションクロマトグラフィ（ＧＰＣ）により測定した標準ポリスチレン換算での重量平均分子量のことをいう。
【００２２】
上記アクリル系ポリマーには、必要により、炭素数１〜１２の鎖状アルキル基を有するアルキル（メタ）アクリレート（成分（ａ４））を共重合させることができ、この場合には、成分（ａ１）〜成分（ａ４）の合計が、アクリル系ポリマーを構成するモノマー全量の９０％以上になるようにすることが好ましい。また、上記アクリル系ポリマーには、更に必要に応じて、ベンジル（メタ）アクリレート、フェノキシエチル（メタ）アクリレート、フェニル（メタ）アクリレート等のアリール（メタ）アクリレート、シクロヘキシル（メタ）アクリレート等の脂環式（メタ）アクリレート、酢酸ビニル、スチレン等の成分（ａ１）〜（ａ４）と共重合可能なその他のモノマーを共重合させることもできる。
【００２３】
上記アクリル系ポリマーは、公知の方法により製造することができるが、溶液重合により製造することが好ましい。溶液重合においては、重合溶媒として、例えば、酢酸エチル、メチルエチルケトン、トルエン、アセトンなどが用いられる。具体的には、反応容器中に重合溶媒、モノマーを仕込み、窒素などの不活性ガス雰囲気下で重合開始剤を添加し、反応温度５０〜９０℃程度で、４〜２０時間程度行われる。
【００２４】
溶液重合に用いる重合開始剤としては、アゾ系開始剤、過酸化物系開始剤等が挙げられる。これらの重合開始剤はモノマー１００質量部に対して、０.０１〜５質量部用いることが好ましい。また、上記重合反応中に、開始剤、連鎖移動剤、モノマー、溶剤等を適宜追加添加してもよい。
【００２５】
上記で得られたアクリル系ポリマーはカルボキシル基含有モノマーを実質的に含まないものである。ここで実質的に含まないとは、カルボキシル基含有モノマーがアクリル系ポリマー中に０.１％以下、好ましくは０.０１％以下であることをいう。更に、このアクリル系ポリマーには、金属を腐食する恐れがあるため、カルボキシル基以外のリン酸基、スルホン酸基等のその他の酸基含有モノマーも含有することは好ましくない。そのため、これらその他の酸基含有モノマーもアクリル系ポリマーに実質的に含まないことが好ましい。
【００２６】
一方、本発明の粘着剤に用いる成分（ｂ）のイソシアネート系架橋剤としては、例えば、トリレンジイソシアネート、キシリレンジイソシアネート、クロルフェニレンジイソシアネート、ヘキサメチレンジイソシアネート、テトラメチレンジイソシアネート、イソホロンジイソシアネート、ジフェニルメタンジイソシアネート、水添されたジフェニルメタンジイソシアネート等の分子中に２個のイソシアネート基を有する化合物；それらをトリメチロールプロパン、ペンタエリスリトール等の多価アルコールと付加反応させた化合物、イソシアネート化合物やイソシアヌレート化合物、ビュレット型化合物、更には公知のポリエーテルポリオールやポリエステルポリオール、アクリルポリオール、ポリブタジエンポリオール、ポリイソプレンポリオール等と付加反応させたウレタンプレポリマー型の分子内に２個以上のイソシアネート基を有する化合物等を挙げることができ、具体的には、ジイソシアネート化合物のトリメチロールプロパン付加体、イソシアヌレート化合物等を挙げることができる。これらの中でも、被着体への馴染み性を向上させ貼り合わせ時の泡の巻き込みを低減させることができ、高温下でのアウトガスを抑制できる点でトリレンジイソシアネートおよびその誘導体が、また、貼りつけ面の段差追従性を向上させ、耐熱発泡性を良好にすることができる点でヘキサメチレンジイソシアネートおよびその誘導体が好ましく、更には、トリレンジイソシアネートのトリメチロールプロパン付加体、ヘキサメチレンジイソシアネートのイソシアヌレート化合物が好ましい。この成分（ｂ）を本発明の粘着剤に配合することにより形成される粘着剤層の凝集力を向上させ、貼り付け時にわずかに巻き込んだ気泡の膨張を抑えることができる。
【００２７】
本発明の粘着剤は上記した成分（ａ１）〜（ａ３）（必要により（ａ４））を共重合して得られるアクリル系ポリマーと、成分（ｂ）のイソシアネート系架橋剤とを任意の量で混合するだけでもよいが、好ましくはアクリル系ポリマーの固形分１００質量部に対し、イソシアネート系架橋剤を０.０１〜１０質量部、より好ましくは０.１〜５質量部添加し、これを０〜５０℃で１日〜１０日程度エージングすることによって得られる。
【００２８】
また、本発明の粘着剤には、本件発明の効果を損なわない範囲で、更に、酸化防止剤、光安定剤、粘着付与樹脂、可塑剤、帯電防止剤、架橋促進剤、リワーク剤等を含有させてもよい。
【００２９】
斯くして得られる本発明の粘着剤は、公知の粘着剤と同様に、適当な濃度に希釈された後、塗工・乾燥させることにより各種部材の接着に用いることができる。なお、本発明の粘着剤は粘着剤中に含まれるアクリル系ポリマーの重量平均分子量が低いため酢酸ビニル、メチルエチルケトン、アセトン、トルエン等の種々の溶剤で容易に不揮発分の濃度を調整することができる。そのため、本発明の粘着剤は塗工後の粘着剤の厚さを所望の厚さにすることが容易である。また、特に本発明の粘着剤は高不揮発分化、例えば、不揮発成分（実施例に記載の測定方法により得られる値）を１０〜７０％、好ましくは３０〜６０％とすることができるので、所望の厚さを少ない回数で形成することができる。また、このように高不揮発分化することにより、塗工・乾燥後の塗膜のレベリング性が向上し、更に、乾燥時間も短縮され作業性も向上する。更には、揮発溶剤量が少ないため環境への負荷も小さくすることができる。
【００３０】
また、本発明の粘着剤は、特にＩＴＯ等の耐金属腐食性、湿熱白化性、耐熱発泡性の性能を全て満たし、かつ、厚膜塗工の作業性も良いので、例えば、公知の方法に従い、光学部材の貼り合わせ、より好ましくは光学部材が金属面を有し、その金属面の貼り合わせに用いることができる。
【００３１】
本発明の粘着剤で貼り合わされる光学部材とはタッチパネル等を構成するガラス、ポリカーボネート、ポリメチルメタクリレート、ポリエチレンテレフタレート、トリアセチルセルロース、ポリサルフォン、ポリアリレート等からなる反射防止フィルム、偏光板、位相差板、導光板、波長板、光学補償フィルム、輝度向上フィルム、反射フィルム、透明導電フィルム、意匠フィルム、プリズムシート、カラーフィルター等であり、金属面とはインジウム錫酸化物層、銅箔、銀配線等である。
【００３２】
また、本発明の粘着剤は、支持体の少なくとも一方の面に前記粘着剤により形成される粘着剤層を設けてなる粘着シートとすることができる。支持体としては、例えば上述の種々の光学部材や、剥離処理されたポリエチレンテレフタレートフィルム、ＩＴＯ蒸着フィルム等が挙げられる。また、粘着剤層をこの支持体に設けるには支持体上に直接粘着剤組成物溶液を塗工、乾燥して粘着剤層を形成することも可能であるし、また、剥離処理されたフィルム上に粘着剤層を形成した後、種々の支持体上に転写することで形成することも可能である。このような粘着シートはタッチパネルを構成する光学部材を貼り合わせるのに好ましい。
【００３３】
なお、本発明の粘着シートにおいて、粘着剤層の厚みは、特に制限されないが、２５〜５００μｍ、好ましくは２０〜４００μｍである。特に１００〜３００μｍの厚みのものは、部材間に十分な間隔が必要とされるタッチパネルを構成する光学部材の金属面の貼り合わせに好ましく利用できる。
【実施例】
【００３４】
以下、本発明を実施例を挙げて詳細に説明するが、本発明はこれらの実施例に何ら限定されるものではない。【００３５】
実  施  例  １
粘着シートの製造：
攪拌機、還流冷却器、温度計および窒素導入管を備えた反応装置に、アクリル酸メトキシエチル（ＭＥＡ）６０質量部、アクリル酸ブチル（ＢＡ）３１質量部、アクリル酸２−ヒドロキシエチル（ＨＥＡ）５質量部、アクリルアミド（ＡＭ）２質量部、メチルエチルケトン（ＭＥＫ）１００質量部を仕込み、２,２'−アゾビスイソブチロニトリル０.１質量部を加え、反応容器内の空気を窒素ガスで置換した。次いで、窒素雰囲気下で攪拌しながら７０℃に昇温した後、５時間反応させた。反応終了後、メチルエチルケトンで不揮発分濃度４０質量％に希釈し、（メタ）アクリル系ポリマー溶液を得た。【００３６】
上記で得られた（メタ）アクリル系ポリマー溶液の固形分１００質量部に対して、イソシアネート系架橋剤（ＴＤ−７５：トリレンジイソシアネートのトリメチロールプロパン付加体：綜研化学（株）製）０.４質量部を添加し、粘着剤を得た。この粘着剤をポリエチレンテレフタレート基材上に乾燥後の厚さが１７５μｍになるように塗工し、８０℃の乾燥機で２分間乾燥し溶剤を除去した。次いで粘着剤層面に剥離処理されたポリエチレンテレフタレートフィルムを貼り合わせ、２３℃、６５％ＲＨで７日間エージングを行い粘着シートを得た。【００３７】
実  施  例  ２
粘着シートの製造：
実施例１において、ＨＥＡを７質量部に変更し、ＡＭをジエチルアミノエチルアクリレート（ＤＭＡＥＡ）２質量部に変更する以外は実施例１と同様にして粘着剤および粘着シートを製造した。【００３８】
実  施  例  ３
粘着シートの製造：
実施例１において、ＭＥＡを２５質量部に変更し、ＨＥＡを７質量部に変更し、ＢＡを６１質量部に変更する以外は実施例１と同様にして粘着剤および粘着シートを製造した。【００３９】
実  施  例  ４
粘着シートの製造：
実施例１において、ＭＥＡを９０質量部に変更し、ＢＡを１質量部に変更する以外は実施例１と同様にして粘着剤および粘着シートを製造した。【００４０】
実  施  例  ５
粘着シートの製造：
実施例１において、ＨＥＡを５質量部に変更し、ＢＡを３３質量部に変更する以外は実施例１と同様にして粘着剤および粘着シートを製造した。【００４１】
実  施  例  ６
粘着シートの製造：
実施例１において、ＨＥＡを９質量部に変更し、ＢＡを２９質量部に変更する以外は実施例１と同様にして粘着剤および粘着シートを製造した。【００４２】
実  施  例  ７
粘着シートの製造：
実施例１において、ＡＭを０.２質量部に変更し、ＢＡを３２.８質量部に変更する以外は実施例１と同様にして粘着剤および粘着シートを製造した。【００４３】
実  施  例  ８
粘着シートの製造：
実施例１において、ＡＭを４.５質量部に変更し、ＢＡを２８.５質量部に変更する以外は実施例１と同様にして粘着剤および粘着シートを製造した。【００４４】
実  施  例  ９
粘着シートの製造：
実施例１において、ＨＥＡを９質量部に変更し、ＢＡを２９質量部に変更し、連鎖移動剤であるＮ−ドデシルメルカプタンを０.００５質量部添加して反応し、反応終了後不揮発分濃度を５０％に調製した以外は実施例１と同様にして粘着剤および粘着シートを製造した。【００４５】
実  施  例  １０
粘着シートの製造：
実施例１において、ＨＥＡを９質量部に変更し、ＢＡを２９質量部に変更し、ＭＥＫを９５質量部に変更する以外は実施例１と同様にして粘着剤および粘着シートを製造した。【００４６】
実  施  例  １１
粘着シートの製造：
実施例１において、ＨＥＡを４質量部に変更し、ＢＡを３４質量部に変更する以外は実施例１と同様にして粘着剤および粘着シートを製造した。【００４７】
実  施  例  １２
粘着シートの製造：
実施例１において、ＨＥＡを０.５質量部に変更し、ＢＡを３７.５質量部に変更する以外は実施例１と同様にして粘着剤および粘着シートを製造した。【００４８】
実  施  例  １３
粘着シートの製造：
実施例１において、ＨＥＡを１質量部に変更し、ＢＡを３７質量部に変更する以外は実施例１と同様にして粘着剤および粘着シートを製造した。【００４９】
実  施  例  １４
粘着シートの製造：
実施例１において、ＨＥＡを２質量部に変更し、ＢＡを３６質量部に変更する以外は実施例１と同様にして粘着剤および粘着シートを製造した。【００５０】
実  施  例  １５
粘着シートの製造：
実施例１において、ＨＥＡを７質量部に変更し、ＡＭをｎ−ビニルピロリドン（ｎ−ＶＰ）２質量部に変更する以外は実施例１と同様にして粘着剤および粘着シートを製造した。【００５１】
実  施  例  １６
粘着シートの製造：
実施例１において、ＨＥＡを７質量部に変更し、ＡＭをアクリロイルモルホリン（ＡＣＭＯ）に変更する以外は実施例１と同様にして粘着剤および粘着シートを製造した。【００５２】
実  施  例  １７
粘着シートの製造：
実施例１において、ＨＥＡを７質量部に変更し、ＴＤ−７５をＴＰＡ−１００（ヘキサメチレンジイソシアネートのイソシアヌレート体：旭化成（株）製）０.５質量部に変更する以外は実施例１と同様にして粘着剤および粘着シートを製造した。【００５３】
実  施  例  １８
粘着シートの製造：
実施例１において、ＢＡを３３質量部に変更し、ＴＤ−７５をＴＰＡ−１００（旭化成（株）製）０.５質量部に変更する以外は実施例１と同様にして粘着剤および粘着シートを製造した。【００５４】
実  施  例  １９
粘着シートの製造：
実施例１において、ＭＥＡを９０質量部に変更し、ＢＡを１質量部に変更し、ＴＤ−７５をＴＰＡ−１００（旭化成（株）製）０.５質量部に変更する以外は実施例１と同様にして粘着剤および粘着シートを製造した。【００５５】
比  較  例  １
粘着シートの製造：
実施例１において、ＭＥＡを１０質量部に変更し、ＨＥＡを７質量部に変更し、ＢＡを８１質量部に変更する以外は実施例１と同様にして粘着剤および粘着シートを製造した。【００５６】
比  較  例  ２
粘着シートの製造：
実施例１において、ＨＥＡを０質量部に変更し、ＢＡを３８質量部に変更する以外は実施例１と同様にして粘着剤および粘着シートを製造した。【００５７】
比  較  例  ３
粘着シートの製造：
実施例１において、ＨＥＡを１２質量部に変更し、ＢＡを２６質量部に変更する以外は実施例１と同様にして粘着剤および粘着シートを製造した。【００５８】
比  較  例  ４
粘着シートの製造：
実施例１において、ＨＥＡを７質量部に変更し、ＡＭを０質量部に変更し、ＢＡを３３質量部に変更し、得られた（メタ）アクリル系ポリマー溶液に、更に架橋促進剤であるＥＤＰ−３００（(株)ＡＤＥＫＡ製）を０.１質量部添加する以外は実施例１と同様にして粘着剤および粘着シートを製造した。【００５９】
比  較  例  ５
粘着シートの製造：
実施例１において、ＨＥＡを７質量部に変更し、ＡＭを７質量部に変更し、ＢＡを２６質量部に変更する以外は実施例１と同様にして粘着剤および粘着シートを製造した。【００６０】
比  較  例  ６
粘着シートの製造：
実施例１において、ＨＥＡを７質量部に変更し、ＢＡを３０質量部に変更し、ＢＡにアクリル酸（ＡＡ）を１質量部添加する以外は実施例１と同様にして粘着剤および粘着シートを製造した。【００６１】
比  較  例  ７
粘着シートの製造：
実施例１において、ＨＥＡを７質量部に変更し、連鎖移動剤であるＮ−ドデシルメルカプタンを０.０１質量部添加する以外は実施例１と同様にして粘着剤および粘着シートを製造した。【００６２】
比  較  例  ８
粘着シートの製造：
実施例１において、ＨＥＡを７質量部に変更し、ＭＥＫを８０質量部に変更をする以外は実施例１と同様にし、反応終了後不揮発分濃度を３０％に調製して粘着剤および粘着シートを製造した。【００６３】
比  較  例  ９
粘着シートの製造：
実施例１において、ＴＤ−７５を金属キレート架橋剤であるＭ−５ＡＴ（綜研化学（株）製）０.４質量部に変更する以外は実施例１と同様にして粘着剤および粘着シートを製造した。【００６４】
比  較  例  １０
粘着シートの製造：
実施例１において、ＨＥＡを４−ヒドロキシブチルアクリレート（４ＨＢＡ）１質量部に変更し、ＡＭを０質量部に変更し、ＢＡを３９質量部に変更し、反応終了後不揮発分濃度を３０％に調製し、更に架橋促進剤であるＥＤＰ−３００（旭電化（株）製）を０.１重量添加する以外は実施例１と同様にして粘着剤および粘着シートを製造した。【００６５】
試  験  例  １
粘着剤および粘着シートの物性測定：
実施例１〜１９および比較例１〜１０で得られた粘着剤の重量平均分子量を下記測定方法により測定し、更に、分散度を下記方法により算出した。また、粘着剤シートの湿熱白化性、耐熱発泡性、ＩＴＯ腐食性、塗工性および作業性を下記方法により評価した。それらの結果を表１に示した。【００６６】
＜不揮発分＞
精秤したブリキシャーレ（ｎ１）に（メタ）アクリル系ポリマー溶液を１ｇ程度入れ、合計重量（ｎ２）を精秤した後、１０５℃で３時間加熱した。その後、このブリキシャーレを室温のデシケータ内に１時間静置し、次いで再度精秤し、加熱後の合計重量（ｎ３）を測定した。得られた重量測定値（ｎ１〜ｎ３）を用いて下記式から不揮発分を算出した。
[数１]
不揮発分（％）＝１００×［加熱後重量（ｎ３−ｎ１）／加熱前重量（ｎ２−ｎ１）]【００６７】
＜重量平均分子量＞
ゲルパーミエーションクロマトグラフィー（ＧＰＣ）を用いて、標準ポリスチレン換算による重量平均分子量（Ｍｗ）および数平均分子量（Ｍｎ）を求めた。
（測定条件）
装置：ＨＬＣ−８１２０（東ソー（株）製）
カラム：Ｇ７０００ＨＸＬ（東ソー（株）製）
ＧＭＨＸＬ（東ソー（株）製）
Ｇ２５００ＨＸＬ（東ソー（株）製）
サンプル濃度：１.５ｍｇ／ｍｌ（テトラヒドロフランで希釈）
移動相溶媒：テトラヒドロフラン
流速：１.０ｍｌ／ｍｉｎ
カラム濃度：４０℃【００６８】
＜湿熱白化性＞
イソプロピルアルコールで拭いたポリカーボネート板に、５０ｍｍ×６０ｍｍにカットした粘着シートを貼り付け、５０℃×（５.１×１０５）Ｐａで２０分間オートクレーブ処理を行った。次いで、１時間室温で静置した後、６０℃、９０％ＲＨ環境下に５００時間置き、２３℃、６５％ＲＨで１時間静置した後、粘着剤層の白化をヘイズメーターＨＭ−１５０（村上色彩研究所（株）製）を用いて、ＪＩＳ  Ｋ  ７３６１に準拠してヘイズを測定し、その値により評価した。評価の基準は以下の通りである。
（評価）  （内容）
○  ：ヘイズが１％以下
△  ：ヘイズが１％を超え２％以下
×  ：ヘイズが２％を超える【００６９】
＜耐熱発泡性＞
イソプロピルアルコールで拭いたポリカーボネート板に、５０ｍｍ×６０ｍｍにカットした粘着シートを貼り付け、５０℃×５ａｔｍで２０分間オートクレーブ処理を行った。次いで、１時間室温で静置した後、（１）８０℃環境下に５００時間置き、または、（２）８０℃、９０％環境下に５００時間置き、２３℃、６５％ＲＨで１時間静置した後、粘着剤層の発泡をそれぞれ目視で確認した。評価の基準は以下の通りである。
（評価）  （内容）
◎  ：目視では粘着剤層に気泡は確認できない
○  ：目視でわずかに気泡が確認できる
△  ：実用可能な程度であるが、目視ではっきりと気泡が確認できる。
×  ：大きな気泡が確認できる。または、粘着剤層が基材または被着体から浮いている。【００７０】
＜ＩＴＯ腐食性＞
１０ｍｍ×１００ｍｍにカットしたＩＴＯ蒸着ＰＥＴフィルムに１０ｍｍ×６０ｍｍにカットした粘着シートを貼り付け、５０℃×５ａｔｍで２０分間オートクレーブ処理を行った。次いで、１時間室温で静置した後、６０℃、９０％ＲＨ環境下に５００時間置き、２３℃、６５％ＲＨで１時間静置した後、ＩＴＯ蒸着ＰＥＴフィルムの抵抗を測定し、試験前の抵抗値と比較した（（試験後の抵抗値）/（試験前の抵抗値））。評価の基準は以下の通りである。
（評価）  （内容）
○  ：（試験後の抵抗値）/（試験前の抵抗値）が１１０％未満
△  ：（試験後の抵抗値）/（試験前の抵抗値）が１１０％〜１３０％未満
×  ：（試験後の抵抗値）/（試験前の抵抗値）が１３０％以上【００７１】
＜塗工性＞
製造例において製造した（メタ）アクリル系ポリマーに表に示された硬化剤を添加し、乾燥後の膜厚が１７５μｍになるように塗工した際の塗工面の気泡の有無を目視で確認した。評価の基準は以下の通りである。
（評価）  （内容）
○  ：目視で気泡が確認できる
×  ：目視で気泡が確認できない【００７２】
＜作業性＞
製造例において製造した（メタ）アクリル系ポリマーに表に示された硬化剤を添加し、乾燥後の膜厚が１７５μｍになるように塗工し、８０℃の乾燥機で溶剤を揮発させた際の溶剤が揮発するまでの時間を測定した。評価の基準は以下の通りである。
（評価）  （内容）
○  ：４分未満で溶剤が揮発した
×  ：溶剤が揮発するまで４分以上かかった 【００７３】
【表１】
2012093607.tif 000002
【００７４】
以上の結果より、アルコキシアルキル（メタ）アクリレート（ａ１）、架橋性官能基を有するモノマー（ａ２）、水素結合性モノマー（ａ３）を特定割合で共重合させて得られる、Ｍｗ５万以上４０万未満のカルボキシル基含有モノマーを実質的に含まないアクリル系ポリマーと、イソシアネート系架橋剤（ｂ）を含有する粘着剤は、耐湿熱白化性、耐熱発泡性、更にＩＴＯ電極を腐食することなく、厚膜塗工の作業性にも優れていた。【００７５】
それに対して、アルコキシアルキル（メタ）アクリレート（ａ１）の共重合量の少ない比較例１では耐湿熱白化性に劣り、架橋性官能基を有するモノマー（ａ２）の共重合量が本願範囲から逸脱する比較例２、３では、耐熱発泡性に劣る結果となっている。また、水素結合性モノマー（ａ３）の共重合量が本願範囲から逸脱する比較例４、５では本願分子量範囲において耐熱発泡性が不十分となり、水素結合性モノマー（ｂ）を含有せず、分子量が本願範囲を超える比較例１０でも、同様に耐熱発泡性に劣り、更に、分子量が高いことにより水分散性能が劣るため耐湿熱白化性が十分ではなく、また、厚膜塗工の作業性にも劣っている。更に、本願分子量範囲を逸脱している比較例７、８では、分子量の低い比較例７では耐熱発泡性を不十分であり、分子量の高い比較例８では厚膜塗工の作業性が劣っている。また、カルボキシル基をアクリル系ポリマー中に有する比較例７ではＩＴＯを腐食する結果となっており、イソシアネート系架橋剤（ＴＤ−７５）に変えて、金属架橋剤（Ｍ−５ＡＴ）を添加している比較例９では、耐熱発泡性に劣る結果となっている。
【産業上の利用可能性】
【００７６】
本発明の粘着剤および粘着シートは、タッチパネル等を構成する光学部材の貼り合わせに用いることができる。
【国際調査報告】
2012093607.tif 000003
2012093607.tif 000004
2012093607.tif 000005
2012093607.tif 000006